СПОСОБ ИЗГОТОВЛЕНИЯ БРОНЕПАНЕЛИ ИЗ ПОЛИМЕРНЫХ КОМПОЗИТОВ И БРОНЕПАНЕЛЬ ИЗ ПОЛИМЕРНЫХ КОМПОЗИТОВ

1. Способ изготовления бронепанели из полимерных композитов, при котором прессуют пакет из противопульного экрана, многослойной полимерной оболочки из арамидной ткани и противоосколочного экрана из арамидной ткани, пропитанной синтетическим связующим, отличающийся тем, что полимерную оболочку выполняют из соединительных слоев арамидной ткани, пропитанной синтетическим связующим, баллистических слоев арамидной ткани, снабженных гидроолеофобным покрытием, и защитных слоев арамидной ткани, пропитанной синтетическим связующим, причем в баллистических слоях формируют зоны из двух-восьми слоев частично пропитанной связующим соединительных и защитных слоев ткани с постепенным уменьшением содержания связующего от максимального на границе с соединительным или защитным слоем до минимального - у слоя без связующего, а противоосколочным экраном фиксируют все слои прессования, оборачивая им пакет, как конвертом.
2. Способ по п.1, отличающийся тем, что в качестве связующего для арамидной ткани используют композицию холодного отверждения на основе полиуретана или эпоксидной смолы.
3. Способ по п.1, отличающийся тем, что в качестве связующего для арамидной ткани соединительных слоев используют эластичную композицию холодного отверждения на основе полиуретана СКУ-ПФЛ-100, а защитных слоев - на основе эпоксидной смолы ЭД-20 с добавлением разбавителя, например, смолы ДЭГ, снижая вязкость связующего, причем частично пропитанную зону баллистических слоев с полиуретаном формируют из двух-четырех слоев, а с эпоксидной смолой - из трех-восьми.
4. Бронепанель из полимерных композитов, изготовленная способом по п.1, содержащая противоосколочный экран из арамидной ткани, пропитанной синтетическим связующим, противопульный экран и полимерные слои из арамидной ткани, пропитанной синтетическим связующим или снабженной гидроолеофобным покрытием, отличающаяся тем, что полимерные слои выполнены из соединительных, пропитанных синтетическим связующим, баллистических, снабженных гидроолеофобным покрытием, и защитных, также пропитанных синтетическим связующим, причем баллистические слои сформированы из зон по два-восемь слоев частично пропитанной связующим соединительных и защитных слоев ткани с постепенным уменьшением содержания связующего от максимального на границе с соединительным или защитным слоем до минимального - у слоя без связующего и зоны без связующего, а противоосколочным экраном обернуты все слои бронепанели.
5. Бронепанель по п.4, отличающаяся тем, что соединительные слои пропитаны эластичным связующим на основе полиуретана СКУ-ПФЛ-100, а защитные слои - связующим на основе эпоксидной смолы ЭД-20 с добавлением смолы ДЭГ, при этом зона баллистических слоев у соединительных слоев сформирована из двух-четырех слоев частично пропитанной ткани, а у защитных слоев - из трех-восьми.
6. Бронепанель по п.4, отличающаяся тем, что противопульный экран выполнен из броневой стали.